(57)【要約】本発明は、生体組織での有機ヒドロゲル結合物に関する。この結合物は、過酸化水素により前処理された生体組織と、身体に由来する液体とを含み、有機ポリイソシアネートに由来する少なくとも一つのＮＣＯ終端親水性ウレタンプレポリマーと、本質的にすべての水酸基がポリイソシアネートによりキャップされたオキシエチレンベースのジオール、トリオール、又はポリオールとを含む。【特許請求の範囲】
【請求項１】
過酸化水素により前処理した生体組織と、身体に由来する液体と、有機ポリイソシアネートに由来する少なくとも一つのＮＣＯ終端親水性ウレタンプレポリマーと、ポリイソシアネートによりキャップされた本質的にすべての水酸基を含むオキシエチレンベースのジオール、トリオール、又はポリオールとを含む、有機ヒドロゲル結合物。
【請求項２】
実質的にすべての前記プレポリマー単位が、脂肪族又は芳香族のイソシアネートでキャップされたオキシエチレンベースのジオール、トリオール、又はポリオールである、請求項１記載の水和した生体適合性の組織結合物。
【請求項３】
ポリイソシアネートでキャップする前の前記ジオール、トリオール、又はポリオールの分子量が、少なくとも３，０００である、請求項１記載の有機ヒドロゲル結合物。
【請求項４】
前記ポリイソシアネートが、トルエンジイソシアネートである、請求項１記載の有機ヒドロゲル結合物。
【請求項５】
前記ポリイソシアネートが、イソフォロンジイソシアネートである、請求項１記載の有機ヒドロゲル結合物。
【請求項６】
前記ポリイソシアネートが、キシレンジイソシアネートと、６−クロロ２，４，５−トリフルオロ−１，３フェニレンジイソシアネートとの混合物である、請求項１記載の有機ヒドロゲル結合物。
【請求項７】
前記ポリイソシアネートが、キシレンジイソシアネートと、テトラフルオロ−１，３−フェニレンジイソシアネートとの混合物である、請求項１記載の有機ヒドロゲル結合物。
【請求項８】
前記ポリイソシアネートが、ジフェニルメタンジイソシアネートと、６−クロロ２，４，５−トリフルオロ−１，３フェニレンジイソシアネートとの混合物である、請求項１記載の有機ヒドロゲル結合物。
【請求項９】
前記ポリイソシアネートが、ジフェニルメタンジイソシアネートと、テトラフルオロ−１，３−フェニレンジイソシアネートとの混合物である、請求項１記載の有機ヒドロゲル結合物。
【請求項１０】
前記ポリイソシアネートが、パラフェニレンジイソシアネートである、請求項１記載の有機ヒドロゲル結合物。
【請求項１１】
ジオール、トリオール、又はポリオールが、イソシアネート対水酸基の比率が１．５乃至２．５となるようにポリイソシアネートによりキャップされる、請求項１記載の有機ヒドロゲル結合物。
【請求項１２】
プレポリマー単位におけるイソシアネート濃度が、１グラム当たり０．０５乃至０．８ミリ当量である、請求項１記載の有機ヒドロゲル結合物。
【請求項１３】
フォーム密度を制御する界面活性剤を更に含む、請求項１記載の有機ヒドロゲル結合物。
【請求項１４】
ヒドロキシエチルセルロースを更に含む、請求項１記載の有機ヒドロゲル結合物。
【請求項１５】
ヒドロキシエチルセルロースを更に含む、請求項１２記載の有機ヒドロゲル結合物。
【請求項１６】
ヒドロキシプロピルセルロースを更に含む、請求項１記載の有機ヒドロゲル結合物。
【請求項１７】
ヒドロキシプロピルセルロースを更に含む、請求項１２記載の有機ヒドロゲル結合物。
【請求項１８】
組織と、身体に由来する液体と、プレポリマーとを、プレポリマー対水の比率が３：１乃至２０：１となる状態で共に反応させることで生成される組織架橋親水性水和結合物であって、
前記プレポリマーが、
（ａ）ジオール、トリオール、又はポリオールを選択するステップにして、実質的にそのすべてが平均分子量３，０００乃至約１５，０００のオキシエチレンベースのジオール、トリオール、又はポリオールであるステップと、
（ｂ）前記ジオール、トリオール、又はポリオールを、イソシアネート対水酸基の比率が約１．５乃至２．５となる状態で脂肪族又は芳香族ポリイソシアネートと反応させるステップにして、前記ジオール、トリオール、又はポリオールのすべての水酸基がポリイソシアネートによりキャップされ、結果として生じたプレポリマーが、１グラム当たり０．８ミリ当量以下のイソシアネート濃度を有するようにするステップと、
により調製される、水和結合物。
【請求項１９】
ステップ（ａ）において選択される実質的にすべてのジオール、トリオール、又はポリオールが、オキシエチレンベースである、請求項１８記載の水和結合物。
【請求項２０】
ステップ（ａ）の前記ジオール、トリオール、又はポリオールが、アセトニトリル又はアセトンから選択された有機溶媒で溶解する、請求項１８記載の水和結合物。
【請求項２１】
０．９％ＮａＣｌを含む生理食塩水から成る、身体に由来しない水を更に含む、請求項１８記載の水和結合物。
【請求項２２】
前記比率が、３：１乃至２０：１である、請求項２０記載の水和結合物
【請求項２３】
前記結合物が、イソシアネートの反応を終わらせるために、多官能性ジアミンにより洗浄される、請求項１８記載の水和結合物。
【請求項２４】
組織が、３％過酸化水素により前処理される、請求項１８記載の水和結合物。
【請求項２５】
弾性と、体内での分解に対する抵抗力とによって特徴付けられる親水性で生体適合性があるシール又は結合を形成する外科用接着剤であって、
前記外科用接着剤が、３，０００を上回る平均分子量を有するオキシエチレンベースのジオール、トリオール、又はポリオールを含む部分Ａを含み、このジオール、トリオール、又はポリオールが、脂肪族又は芳香族ジイソシアネートによりキャップされたすべての水酸基を有し、前記接着剤が、０．８ｍｅｑ／ｇｍまでのイソシアネート濃度で、０．９％ＮａＣｌ及び３％Ｈ２Ｏ２を含んだ生理食塩水を含む部分Ｂを有し、部分Ａ及びＢは、部分Ａ対部分Ｂの比率が３：１乃至２０：１となるように、組織との接触前に予混合され、約三分以内に止血組織結合を生成する、接着剤。
【請求項２６】
フッ素含有ジイソシアネートが、前記部分Ａに追加される、請求項２５記載の接着剤。
【請求項２７】
前記部分Ａが、吸湿性材料を含む、請求項２５記載の接着剤。
【請求項２８】
前記部分Ｂが、界面活性剤を含む、請求項２５記載の接着剤。
【請求項２９】
前記部分Ｂが、吸湿性材料及び界面活性剤を含む、請求項２５記載の接着剤。
【請求項３０】
前記混合済み部分Ａ及びＢの組織との接触後に適用される部分Ｃを更に含み、該部分Ｃが、イソシアネートの反応を終わらせるために、リジンを含む多官能性アミンを含む、請求項２５記載の接着剤。
【請求項３１】
組織に付加した時の前記接着剤の反応を強化する方法を含み、該方法が、
組織上に配置する前に前記接着剤を６５乃至８０℃まで加熱するステップを含む、請求項２５記載の接着剤。
【請求項３２】
前記接着剤の浸透力を強化する方法を含み、該方法が、
アセトニトリル溶媒を、接着剤対溶媒が２：１乃至１：１０となるように、部分的に接着剤と混合するステップを含む、請求項２５記載の接着剤。
【請求項３３】
生体組織の位置で有機ヒドロゲル結合物を確立する方法であって、
前記生体組織の異なる部分を、過酸化水素と、身体に由来する液体と、有機ポリイソシアネートに由来する少なくとも一つのＮＣＯ終端親水性ウレタンプレポリマーと、ポリイソシアネートによりキャップされた本質的にすべての水酸基を含むオキシエチレンベースのジオール、トリオール、又はポリオールとにより前処理するステップと、
前記異なる生体組織の前記部分を共に結合するステップと、
を備える方法。
【発明の詳細な説明】
【０００１】
【発明の属する技術分野】
本発明は、合成外科用接着剤／シーラントと、この接着剤を生体Ｉｎ−Ｓｉｔｕ組織と反応させることで形成される組織結合とに関する。特に、独自の組織架橋ポリ尿素ウレタン結合物が、イソシアネートでキャップされたエチレンオキシドジオール、トリオール、又はポリオールの活性生体組織との反応により形成される。
【０００２】
【従来の技術】
多数のウレタン形成ポリイソシアネート反応が公開されているが、そのすべてにおいて、外科用接着剤としての使用法が教示されているわけではない。外科用接着剤としての使用法が教示されているものでは、本発明において形成される独自のヒドロゲル／組織結合は教示されていない。
【０００３】
米国特許第４，９９４，５４２号（マツダら）では、単独で使用した、或いは不飽和シアン化合物と組み合わせて使用した、フッ素含有ポリイソシアネートに由来する、ＮＣＯ終端親水性ウレタンプレポリマーを含む柔軟な外科用接着剤について開示されている。フッ素を含有するポリイソシアネートでキャップされたウレタンプレポリマーは水との反応性が高いことから、こうした接着剤が、未処理の組織と直接結合する可能性は低い。
【０００４】
シアン化合物の追加は、ポリマー内反応を更に増加させる。こうした接着剤は、生物組織の窒素基と直接結合するのではなく、組織の亀裂に浸透することで機械的な結合物を提供する。これにより、結果として、弱い結合が生じる。
【０００５】
米国特許第５，１７３，３０１号（イトウら）では、有機ポリイソシアネートに由来するＮＣＯ終端親水性ウレタンプレポリマーと、生体内で容易に加水分解することが可能な電子求引基に由来するポリエステルポリオールを含むポリオール構成要素とについて開示されている。本発明は、体内で加水分解しない。
【０００６】
米国特許第４，７４３，６３２号（マリノビク）では、精製ジイソシアネートポリエーテルウレタンプレポリマーと、空隙充填シーラントを生成するために、このプレポリマーを有機充填剤と混合することで調合されるポリマーとについて開示されている。精製調合では、ジイソシアネートプレポリマーの各モルが、鎖延長化合物の一モルとほぼ一致することが教示されている。この精製プロセスでは、余分なイソシアネートが存在しない状態が確保されるため、反応の進行は遅く、組織との弱い結合しか形成しない。
【０００７】
米国特許第５，２６６，６０８号（カッツら）では、石灰化組織と結合する非エラストマ接着剤について開示されている。本発明では、エラストマ接着剤について教示する。
【０００８】
米国特許第４，８０４，６９１号（イングリッシュら）では、８乃至７６重量パーセント超過の芳香性ジイソシアネートと反応した水酸基終端ポリエステルを含む接着剤について開示されている。このポリエステルベースのポリマーは、体内で分解する。
【０００９】
米国特許第５，９２２，８０９号（バートら）では、ポリイソシアネートを含む接着剤と、イソシアネート反応部分を有するポリマーと、トリオールの分散とについて開示されている。トリオールの分散は、本発明において教示されない。
【００１０】
以上のように、多くのポリウレタンプレポリマー組成が、特許を受けている。一部のものは、強い水性反応系であり、組織とではなく、内部で架橋する傾向にある。結果として生じる機械的な結合は、組織と接着するが、細胞成分との化学的結合を形成しない。こうした結合は、本発明に由来するものに比べ弱く、一般的な組織接着用途には不十分である。
【００１１】
加えて、硬化時間は、組織接着剤の調合において重要な考慮事項である。最適な硬化時間は、一分間未満である。フッ素含有イソシアネートは、反応が早いと主張されているが、活性化されるプレポリマーへの水の拡散に依存することに変わりはない。プレポリマーを水と予混合すること、或いは吸湿性構成要素をプレポリマーに提供することは、教示されていない。組織の活性化及びプレポリマーでの急速な水の摂取は、組織を化学的に結合する迅速な硬化を達成するために不可欠である。
【００１２】
最後に、外科用接着剤の重要な特徴は、生体適合性である。強力な接着特性に達する接着剤では、過剰な量のポリイソシアネートを使用する。未反応のポリイソシアネートは、毒性のリスクを示す。本発明では、残留イソシアネートの働きを排除する反応性洗浄を教示する。加えて、高いオキシエチレン含有量は、慢性的なタンパク質の吸収及び変性に耐える完全水和組織結合を達成するために重要である。継続的なタンパク質の変性は、体内で慢性的な炎症反応を誘発する可能性がある。
【００１３】
【発明が解決する課題】
本発明の目的は、生体適合性で、弾性があり、強度に優れた、生体組織との化学的結合物を提供することである。
【００１４】
本発明の別の目的は、硬化時間が短縮された外科用接着剤の組み合わせを提供することである。
【００１５】
本発明の別の目的は、組織に対する毒性が低い接着剤の組み合わせを提供することである。
【００１６】
本発明の組織結合物は、生体組織と架橋し、活性化した組織を、有機ポリイソシアネートによりエンドキャップされた高分子量エチレンオキシドポリオール又はジオールの予混合水溶液と反応させることで達成される。
【００１７】
本発明の主要な目的の一つは、適用が容易で、素早く硬化し、強い組織結合を生成する外科用接着剤を提供することである。本明細書で開示する調合物は、液体であり、通常の病院の室温で保存可能であり、長い保管寿命を有する。
【００１８】
本発明の更なる目的は、創傷が閉じる前に不活性化される安定したポリウレタン組織結合を形成する外科用接着剤を提供することである。
【００１９】
【課題を解決する手段】
したがって、本発明は、過酸化水素により前処理された生体組織と、身体に由来する液体と、有機ポリイソシアネートに由来する少なくとも一つのＮＣＯ終端親水性ウレタンプレポリマーと、ポリイソシアネートによりキャップされた本質的にすべての水酸基を含むオキシエチレンベースのジオール、トリオール、又はポリオールとを含む、有機ヒドロゲル結合物を含む。実質的に、すべてのプレポリマー単位は、脂肪族又は芳香族のイソシアネートでキャップされたオキシエチレンベースのジオール、トリオール、又はポリオールである。ポリイソシアネートでキャップする前のジオール、トリオール、又はポリオールの分子量は、少なくとも３，０００である。このポリイソシアネートは、トルエンジイソシアネートにすることができる。このポリイソシアネートは、イソフォロンジイソシアネートにすることができる。このポリイソシアネートは、キシレンジイソシアネートと、６−クロロ２，４，５−トリフルオロ−１，３フェニレンジイソシアネートとの混合物にすることができる。このポリイソシアネートは、キシレンジイソシアネートと、テトラフルオロ−１，３−フェニレンジイソシアネートとの混合物にすることができる。このポリイソシアネートは、ジフェニルメタンジイソシアネートと、６−クロロ２，４，５−トリフルオロ−１，３フェニレンジイソシアネートとの混合物にすることができる。このポリイソシアネートは、ジフェニルメタンジイソシアネートと、テトラフルオロ−１，３−フェニレンジイソシアネートとの混合物にすることができる。このポリイソシアネートは、パラフェニレンジイソシアネートにすることができる。ジオール、トリオール、又はポリオールは、イソシアネート対水酸基の比率が１．５乃至２．５となるようにポリイソシアネートによりキャップされる。プレポリマー単位におけるイソシアネート濃度は、好ましくは、１グラム当たり０．０５乃至０．８ミリ当量である。この有機ヒドロゲル結合物は、フォーム密度を制御する界面活性剤を更に含むことができる。この有機ヒドロゲル結合物は、ヒドロキシエチルセルロースを更に含むことができる。この有機ヒドロゲル結合物は、ヒドロキシプロピルセルロースを更に含むことができる。
【００２０】
本発明は、更なる説明的な実施形態において、好ましくは、組織と、身体に由来する液体と、プレポリマーとを、プレポリマー対水の比率が３：１乃至２０：１となる状態で共に反応させることで生成される組織架橋親水性水和結合物を含み、このプレポリマーの調合方法では、ジオール、トリオール、又はポリオールを選択し、実質的にそのすべてが平均分子量３，０００乃至約１５，０００のオキシエチレンベースのジオール、トリオール、又はポリオールとし、このジオール、トリオール、又はポリオールを、イソシアネート対水酸基の比率が約１．５乃至２．５となる状態で脂肪族又は芳香族ポリイソシアネートと反応させ、ジオール、トリオール、又はポリオールのすべての水酸基がポリイソシアネートによりキャップされ、結果として生じたプレポリマーが、１グラム当たり０．８ミリ当量以下のイソシアネート濃度を有するようにする。好ましくは、（ａ）において選択される実質的にすべてのジオール、トリオール、又はポリオールは、オキシエチレンベースである。好ましくは、ステップ（ａ）のジオール、トリオール、又はポリオールは、アセトニトリル又はアセトンから選択された有機溶媒で溶解する。この水和結合物は、更に好ましくは、身体に由来しない水を含み、これは理想的には０．９％ＮａＣｌを含む生理食塩水にすることができる。イソシアネート対水酸基の比率における脂肪族又は芳香族ポリイソシアネートの比率は、好ましくは、３：１乃至２０：１にすることができる。この水和結合物は、好ましくは、イソシアネートの反応を終わらせるために、多官能性ジアミンにより洗浄することができる。この水和結合組織は、好ましくは、３％過酸化水素により前処理される。
【００２１】
本発明は、更なる実施形態において、好ましくは、弾性と、体内での分解に対する抵抗力とによって特徴付けられる親水性で生体適合性のシール又は結合を形成する外科用接着剤を含み、前記外科用接着剤は、平均分子量が３，０００を上回るオキシエチレンベースのジオール、トリオール、又はポリオールを含む部分Ａを含み、このジオール、トリオール、又はポリオールは、すべての水酸基が脂肪族又は芳香族ジイソシアネートによりキャップされる。この接着剤は、０．８ｍｅｑ／ｇｍまでのイソシアネート濃度で、０．９％ＮａＣｌ及び３％Ｈ２Ｏ２を含んだ生理食塩水を含む部分Ｂを有し、部分Ａ及びＢは、部分Ａ対部分Ｂの比率が３：１乃至２０：１となるように、組織との接触前に予混合され、約三分以内に止血組織結合を生成する外科用接着剤を形成する。本発明の接着剤は、フッ素含有ジイソシアネートを含み、これは部分Ａに追加される。本発明の接着剤は、吸湿性材料を含み、これは部分Ａに追加される。界面活性剤は、好ましくは部分Ｂに追加される。本発明の接着剤は、更に、部分Ａに追加される吸湿性材料と、部分Ｂに追加される界面活性剤とを含む。本発明は、混合した部分Ａ及びＢの組織との接触後に適用される部分Ｃを更に含み、この部分Ｃは、イソシアネートの反応を終わらせるために、リジン等の多官能性アミンを含む。本発明の接着剤は、更に、好ましくは、組織に付加した時の接着剤の反応を強化する方法を含み、これは、組織上に配置する前に接着剤を６５乃至８０℃まで加熱するステップを含む。この接着剤の浸透力は、アセトニトリル溶媒を、接着剤対溶媒が２：１乃至１：１０となるように、部分的に接着剤と混合するステップにより強化することができる。
【００２２】
本発明は、更に、生体組織の位置で有機ヒドロゲル結合物を確立する方法を含み、これは、生体組織の異なる部分を、過酸化水素と、身体に由来する液体と、有機ポリイソシアネートに由来する少なくとも一つのＮＣＯ終端親水性ウレタンプレポリマーと、ポリイソシアネートによりキャップされた本質的にすべての水酸基を含むオキシエチレンベースのジオール、トリオール、又はポリオールとにより前処理するステップ、及び異なる生体組織の部分を共に結合するステップを含む。
【００２３】
本発明の詳細な説明
本発明は、生体組織で確認される窒素構成要素に水和ポリマーゲルを架橋させることで生成可能な、独自の柔軟性を有する生体適合性の非生物学的組織結合物を含む。この水和組織結合物は、高分子モノマ単位を組織と反応させることで形成され、その５５％は１０，０００を上回る分子量を有するオキシエチレンベースのジオール、トリオール、又はポリオールである。この接着剤は、実質的にすべてがポリイソシアネートによりキャップされた、ジオール、トリオール、又はポリオールの水酸基を含み、非重合ポリイソシアネートは接着剤の４％（ｖ／ｖ）未満を占める。組織内のアミンは、接着剤により組織を重合化するのに役立つ。結合部位で混合又は取得される水は、ポリイソシアネートとの反応を通じて、追加的なアミンを生成し、結合の大部分を重合化するのに役立つ。
【００２４】
組織結合において支配的又は排他的に使用されるジオール、トリオール、及びポリオールは、主要な基礎的要素がエチレンオキシドモノマ単位であるポリオキシアルキレンジオール、トリオール、又はポリオールである。この単位の少なくとも５５％は、優れた組織接着を達成するために、エチレンオキシドにするべきである。この接着系は、ポリオール内に一定の割合のプロピレンオキシド（通常２５％）又はブチレンオキシド（通常１５％）単位を含むことができる。Ｍ−ＰＥＧのアリルエーテル（或いは、プロピレンオキシド及びエチレンオキシドの対応する「アルキレンオキシド」共重合体）の無水マレイン酸との共重合化は、使用することが可能な一連の櫛形の機能ポリマーを生成する。こうしたポリマーの無水基は、アミノ基又は水酸基といった求核基に対して反応性があるため、多重共有結合によりポリマーがタンパク質表面の大部分を覆うタンパク質−ＡＯ−ＭＡＬ付加物を生成することが可能となる。
【００２５】
イソシアネートでキャップされたＡＯ−ＭＡＬポリマーは、熱及びｐＨに対する安定性が強化され、水性溶媒及び有機溶媒において可溶性及び活性を有し、生体内での免疫原性が大幅に低減されたポリマー−タンパク質接合体を形成する。プロピレンオキシドを含めると疎水性が強化されるため、プロピレンオキシド／エチレンオキシドの比率を変化させることで、ポリマーの親水性を調整することが可能となる。
【００２６】
望ましい接着粘度及び結合強度を得るために、分子量の高いエチレンオキシドベースのジオール及びポリオールを使用して、接着剤を調合する。ポリイソシアネートによりキャップする前のジオール、トリオール、又はポリオールの分子量は、少なくとも１０，０００ＭＷにするべきである。トリオール（トリヒドロキシ化合物）は、ポリオールの調合に適しており、本発明の接着剤の調合における先駆物質の役割を果たすことができる。適切なトリオールは、数多く存在し、トリエタノールアミン、トリエチロールプロパン、トリメチロールエタン、及びグリセロールがこれに該当する。代替として、テトロールを使用することが可能である。トリオール又はテトロールベースのポリオールは、多官能性イソシアネート、好ましくはジイソシアネートによりキャップされる。
【００２７】
代替として、ジオールを使用することが可能である。分子量の高いポリエチレングリコールは、条件を満たす。ジオールは、架橋化合物に加え、ジイソシアネートによりエンドキャップされる。多官能性アミン及びイソシアネートは、架橋物質として適切である。ジオール、トリオール、及びポリオールの混合物も最適である。
【００２８】
本発明の接着剤は、ジオール、トリオール、又はポリオールの水酸基をポリイソシアネートと反応させることで形成される。ポリイソシアネートの選択は、この技術で広く知られている要素に依存し、これには、先駆物質の選択と、硬化時間と、接着剤を組織に反応させることで形成される組織結合の機械的特性とが含まれる。
【００２９】
先駆物質の選択は、ポリイソシアネートの選択と無関係ではない。この選択では、十分な架橋を組織に提供し、結合に水を付加することで開始される内部的な架橋との有害な競合が生じないようにする必要がある。こうした競合には、接着剤を加熱すること、溶媒を追加して粘度を低減すること、或いは巨視的な吸湿性充填物を追加することで、組織結合反応にとって有利となるようにバイアスをかけることができる。この選択では、更に、迅速なバルク重合を提供する必要があり、通常、これは６０秒未満である。バルク重合時間の短縮は、接着剤を加熱すること、接着剤を水と予混合すること、或いはアミンを追加することで達成できる。
【００３０】
芳香族ポリイソシアネートは、上の実施形態において好適であり、これは脂肪族又は脂環式ポリイソシアネートを使用した場合に比べ、硬化時間が大幅に短くなるためである。しかしながら、芳香族ポリイソシアネートは、毒性の高い結合物を発生させる。この理由から、結合物におけるポリイソシアネートの機能は、リジン、或いは同種のアミンを使用して緩和する。
【００３１】
適切な多官能性イソシアネートの例（適合性の高い順に列挙）は、文献に記載されており、以下のものと、一般的に取得できる以下のものの混合物とを含む。
【００３２】
９，１０−アントラセンジイソシアネート
１，４−アントラセンジイソシアネート
ベンジジンジイソシアネート
４，４’−ビフェニレンジイソシアネート
４−ブロモ−１，３−フェニレンジイソシアネート
４−クロロ−１，３−フェニレンジイソシアネート
クメン−２，４−ジイソシアネート
シクロヘキシレン−１，２−ジイソシアネート
シクロヘキシレン−１，４−ジイソシアネート
１，４−シクロヘキシレンジイソシアネート
１，１０−デカメチレンジイソシアネート
３，３’ジクロロ−４，４’−ビフェニレンジイソシアネート
４，４’ジイソシアネートジベンジル
２，４−ジイソシアネートスチルベン
２，６−ジイソシアネートベンゾフラン
２，４−ジメチル−１，３−フェニレンジイソシアネート
５，６−ジメチル−１，３−フェニレンジイソシアネート
４，６−ジメチル−１，３−フェニレンジイソシアネート
３，３’−ジメチル−４，４’ジイソシアネートジフェニルメタン
２，６−ジメチル−４，４’ジイソシアネートジフェニル
３，３−ジメトキシ−４，４’−ジイソシアネートジフェニル
２，４−ジイソシアネートジフェニルエーテル
４，４’−ジイソシアネートジフェニルエーテル
３，３’−ジフェニル−４，４’−ビフェニレンジイソシアネート
４，４’−ジフェニルメタンジイソシアネート
４−エトキシ−１，３−フェニレンジイソシアネート
エチレンジイソシアネート
エチリデンジイソシアネート
２，５−フルオレンジイソシアネート
１，６−ヘキサメチレンジイソシアネート
イソフォロンジイソシアネート
４−メトキシ−１，３−フェニレンジイソシアネート
メチレンジシクロヘキシルジイソシアネート
ｍ−フェニレンジイソシアネート
１，５−ナフタレンジイソシアネート
１，８−ナフタレンジイソシアネート
ポリメリック４，４’−ジフェニルメタンジイソシアネート
ｐ−フェニレンジイソシアネート
ｐ，ｐ’，ｐ’’−トリフェニルメタントリイソシアネート
プロピレン−１，２−ジイソシアネート
ｐ−テトラメチルキシレンジイソシアネート
１，４−テトラメチレンジイソシアネート
２，４，６−トルエントリイソシアネート
イソフォロンジイソシアネートの三官能性三量体
ヘキサメチレンジイソシアネートの三官能性ビウレット
ヘキサメチレンジイソシアネートの三官能性三量体
本発明の組織結合物のバルク硬化は、化学量論的量の反応物を使用することで達成される。イソシアネート対水酸基の比率は、結合機能を抑制することなく、可能な限り低くするべきであり、通常は２±１０％である。比率が高いと、十分な結合物が達成されるが、結合物内に過剰な量のモノマが生じる。ポリオール又はジオールをキャップするために使われる時間は、使用されるポリイソシアネートに依存する。ポリイソシアネートに関する方法は、広く知られている。
【００３３】
組織結合物の形成において、有機溶媒は、組織との重合化の最中に有効な形で提供され、水和ポリマーの形成を妨害する可能性がある過剰なイソシアネートを広範囲で許容できるようにする。溶媒の量を変化させると、接着剤の粘度も変化する。組織結合物の多孔性は、接着剤の粘度を減らすことで増加し、その逆も可能である。有効な溶媒は、エタノール、アセトニトリル、及びアセトンである。
【００３４】
特定のケースでは、硬化質量が最小限となる組織結合物が望ましい。これは、多量の揮発性溶媒を使用し、実際的な作用体積と最小限の硬化質量とを提供することで達成できる。
【００３５】
バルク硬化は、利用可能なイソシアネート基の合計に対して、化学量論的に過剰な水又は水溶液を追加することで達成される。その領域に血液又は食塩水が存在する場合、余分な液体は、吸い取るか、或いは接着剤への混合を通じて、除去するべきである。適用する接着剤を上回る体積の液体が存在する場合、接着剤の移動を防ぐために、その部位から除去するべきである。
【００３６】
接着剤−水溶液は、１：１間での比率で予混合し、重合及び硬化を開始させることができる。或いは、接着剤で部位を覆い、これをアミンにより覆うことで、バルク重合を開始させることができる。こうした方法は、ほぼ瞬間的な粘着性および固着を得るために有効である。
【００３７】
接着剤対水溶液の比率は、１：１乃至約２０：１、好ましくは約５：１乃至約１０：１にするべきである。組織の係数と一致させる時、接着剤対水溶液の比率は、２０：８０にするべきである。バルク硬化時間、結合強度、及び結合多孔性は、好適な比率において、接着剤含有量を高める時に増加する。
【００３８】
重合化は、窒素を含む組織、或いは水との反応によって形成される尿素との接触時に、自発的に開始される。尿素は、オリゴマーのイソシアネート基が水と反応する時に形成される。過酸化水素の使用等の表面処理により、組織表面の反応性を高めることができる。代わりに、リジン等の触媒を組織に注入することができる。適切な注入触媒は、一次及び二次ポリアミンと、多官能性イソシアネートとを含む。
【００３９】
硬化時間は、連鎖停止剤又は不活性化剤を追加することで短縮可能であり、これは鎖延長のないエンドキャップを発生させる。この組織結合物は、ポリウレア−ウレタンである。
【００４０】
結合の目的が組織シールを形成することである時には、揮発性溶媒を高い割合で接着剤に追加し、薄膜コーティングを形成できる。
【００４１】
本明細書で説明した組織結合物の機械的特性は、独自のものであり、フィブリン又はシアノアクリレート組織接着剤／シーラント系に対する利点を提供する。特に、本発明の組織結合物は、水和状態であることから、炎症反応を引き起こす傾向が少ない。結合部は、水和されるため柔軟であり、組織が結合部と相対的に移動しやすい用途において、長い結合寿命を提供する。
【００４２】
本発明の独自性は、作業領域において一般的に存在する液体を取り込んで組織結合物を形成する能力により、更に強化される。
【００４３】
本発明の結合物の移植可能性は、結合部が隣接組織に水の表面を提供する能力と関連する。本発明の結合物が含水組織と接触した状態で使用される時、結合物のエチレンオキシド部分は、水分子を引き付け、複合体を形成する。その結果、生体細胞に提供される表面は、主に水の層となる。水の保護層により、下にある合成高分子結合物は、タンパク質と相互作用しない状態となる。その結果、移植された環境のタンパク質が結合部によって除去されることはなく、変性することもない。
【００４４】
脂肪族ポリイソシアネートは、芳香族イソシアネートに比べ、発癌性が大幅に少ないことが知られている。しかしながら、芳香族ポリイソシアネートが使用される場合は、一般に、除去のために入念に洗浄するか、或いは未反応のイソシアネート及び関連するアミン含有副産物を反応させることで、十分に、結合部は生体適合性を有する状態となる。
【００４５】
好適な接着剤対水溶液の比率において、結合部での水膨張の影響は、大幅に小さくなる。約１：５の接着剤対水比率で形成した結合部に関して、体積の膨張は、二倍である。
【００４６】
本発明の組織結合物及びバルク重合は、共有結合で延長及び架橋され、生理的条件下において、水性環境で容易に溶解又は分解しない。結合部の物理的な完全性は、移植時に維持され、毒性及び汚染による問題が軽減又は排除される。その結果、本発明の結合物は、長期間に渡って組織接合強度を提供し、結合物の強度又は完全性の損失は最小限に抑えられる。
【００４７】
【発明の実施の態様】
以下の実施例は、例示目的で提示されるものであり、本明細書で説明する本発明を限定するものではない。
【００４８】
実施例Ｉ：接着剤Ａの調合
Ｐｌｕｒａｃｏｌ  Ｖ１０ＴＭ（ＢＡＳＦ、プロピレンオキシド／エチレンオキシド）を、脱イオン化及び乾燥させる。２１６７．３ｇの脱イオン化したＰｌｕｒａｃｏｌ  Ｖ１０を、１４８．５ｇのイソフォロンジイソシアネート（ＩＰＤＩ）及び０．８４ｇのＳａｎｔｏｎｏｘ  ＲＴＭ（Ｍｏｎｓａｎｔｏ  Ｃｈｅｍｉｃａｌ  Ｃｏ．）と混合し、乾燥窒素中において、６７℃で、１７日間に渡って、或いはイソシアネート濃度が０．４ｍｅｑ／ｇに達するまで、加熱する。外観は透明で、２２℃で７８，０００ｃｐｓの粘度を有し、２２℃で１．１ｇ／ｍｌであり、遊離ＩＰＤＩは約１．５乃至３％（重量）である。
【００４９】
実施例ＩＩ：接着剤Ｂの調合
Ｐｌｕｒａｃｏｌ  Ｖ１０ＴＭ（ＢＡＳＦ、プロピレンオキシド／エチレンオキシド）を、脱イオン化及び乾燥させる。２１７０ｇの脱イオン化したＰｌｕｒａｃｏｌ  Ｖ１０を、８２．４ｇのＩＰＤＩ及び１５０ｍｌのブタジオンと混合する。この混合物を、乾燥窒素中において、６７℃で、イソシアネート濃度が０．２ｍｅｑ／ｇに達するまで加熱する。
【００５０】
実施例ＩＩＩ：接着剤Ｃの調合
ＡＯ−ＭＡＬ２０ＴＭ（Ｓｈｅａｒｗａｔｅｒ  Ｐｏｌｙｍｅｒｓ，  Ｉｎｃ．、Ｍ−ＰＥＧアリルエーテル及び無水マレイン酸）を、脱イオン化及び乾燥させる。９００ｇの脱イオン化したＴＰＥＧ１５０００を、４５ｇのＩＰＤＩ及び０．６ｇのＳａｎｔｏｎｏｘ  Ｒと混合する。この混合物に、５００ｍｌのアセトニトリルを追加し、液体とする。この混合物を、乾燥窒素中において、７２℃で、イソシアネート濃度が０．１３ｍｅｑ／ｇに達するまで加熱する。
【００５１】
実施例ＩＶ：接着剤Ｄの調合
ＴＰＥＧ１００００ＴＭ（Ｕｎｉｏｎ  Ｃａｒｂｉｄｅ  Ｃｏｒｐ．、ポリエチレングリコール）を、脱イオン化及び乾燥させる。１４７５ｇの脱イオン化したＴＰＥＧ１００００を、１０２．３ｇのＩＰＤＩ及び０．７９ｇのＳａｎｔｏｎｏｘ  Ｒと混合する。反応物を、８７ｍｌのアセトニトリルに溶解させる。この混合物を、乾燥窒素中において、７２℃で、イソシアネート濃度が０．４３ｍｅｑ／ｇに達するまで加熱する。
【００５２】
実施例Ｖ：接着剤Ｅの調合
ＢＡＳＦ＃４６８８９（ポリエチレングリコール）を、脱イオン化及び乾燥させる。５６７ｇの脱イオン化したＢＡＳＦ＃４６８８９を、５９ｇのＩＰＤＩ及び０．５４ｇのＳａｎｔｏｎｏｘ  Ｒと混合する。反応物を、５７２ｍｌのアセトニトリルに溶解させる。この混合物を、乾燥窒素中において、６７℃で、イソシアネート濃度が０．４６ｍｅｑ／ｇに達するまで加熱する。
【００５３】
実施例ＶＩ：接着剤Ｆの調合
ＴＰＥＧ１００００ＴＭ（Ｕｎｉｏｎ  Ｃａｒｂｉｄｅ  Ｃｏｒｐ．、ポリエチレングリコール）を、脱イオン化及び乾燥させる。４７５ｇの脱イオン化したＴＰＥＧ１００００を、１０２．３ｇのＩＰＤＩ及び０．７９ｇのＳａｎｔｏｎｏｘ  Ｒと混合する。この混合物を、乾燥窒素中において、７２℃で、イソシアネート濃度が０．４６ｍｅｑ／ｇに達するまで加熱する。この混合物に１００ｇのアセトンを追加して、室温で液体を形成する。
【００５４】
実施例ＶＩＩ：接着剤Ｇの調合
ポリエチレングリコール（ＰＥＧ）（１２０００ＭＷ）を、脱イオン化及び乾燥させる。０．０３モルのＰＥＧを、０．１５モルのトリメチロールプロパンと混合し、６０℃で加熱する。加熱した混合物を、キシレンジイソシアネートの市販用異性体ブレンド０．１１モルと共に一時間に渡って撹拌し、化合させる。撹拌は、イソシアネート濃度が０．３９ｍｅｑ／ｇの漸近線に達するまで継続する。
【００５５】
実施例ＶＩＩＩ：接着剤Ｈの調合
ポリエチレングリコール（ＰＥＧ）（２８０００ＭＷ）を、脱イオン化及び乾燥させる。０．０４モルのＰＥＧを、０．２モルのトリメチロールプロパンと混合し、６０℃で加熱する。加熱した混合物を、キシレンジイソシアネートの市販用異性体ブレンド０．１モルと共に一時間に渡って撹拌し、化合させる。撹拌は、イソシアネート濃度が０．２ｍｅｑ／ｇの漸近線に達するまで継続する。
【００５６】
実施例ＩＸ：接着剤Ｉの調合
ＩＰＤＩの代わりに等価のモル量のトルエンジイソシアネートの市販用異性体ブレンドを使用し、実施例Ｉに従って接着剤を形成する。イソシアネート含有量は、０．８ｍｅｑ／ｇとなる。外観は、約１０，０００ｃｐｓの薄い琥珀色で、３．５％未満の遊離ＴＤＩを含む。
【００５７】
実施例Ｘ：組織結合Ａの形成
５グラムの接着剤Ａを、１ｇの水と約一分間混合する。この接着剤混合物の保存時間は、約１時間である。この混合物を、生体組織に塗布する。組織及び接着剤Ａの架橋構造が、組織結合Ａである。
【００５８】
実施例ＸＩ：組織結合Ｆの形成
接着剤Ｇを、組織表面に直接塗布し、その部位で存在する液体と混合し、混合物において水対接着剤を１：５にする。硬化時間は、３０乃至６０秒である。組織及び接着剤Ｇの架橋構造が、組織結合Ｆである。
【００５９】
実施例ＸＩＩ：組織結合Ｃの形成
接着剤Ｉを６５乃至８０℃に加熱し、組織表面に直接塗布する。硬化時間は、３０秒である。組織及び接着剤Ｉの架橋構造が、組織結合Ｃである。
【００６０】
実施例ＸＩＩＩ：組織結合Ｄの形成
組織表面に３％過酸化水素を塗り、表面が白色になるまで続ける。処理表面を拭き取り、乾燥させる。接着剤Ｉを６５乃至８０℃に加熱し、組織表面に直接塗布する。好ましくは、組織上の接着剤層は、熱さを１ｍｍ未満にする。飽和リジン溶液の第二の膜を吹き付けるが、ただし、部位上では混合しない。固着力は、即座に達成される。活性化組織と、接着剤Ｉと、リジンとの架橋構造が、組織結合Ｄである。
【００６１】
実施例ＸＩＶ：組織結合Ｅの形成
接着剤Ｉを、等しい体積のアセトニトリルと予混合し、活性化部位に吹き付ける点を除き、実施例ＸＩＩＩに従う。架橋構造が即座に達成されるが、アセトニトリルは蒸散可能であり、薄いシーリング層として組織結合Ｅが形成される。
【００６２】
以上、本発明の原理と好適な実施形態と作用とについて、本明細書において説明してきた。しかしながら、本明細書において保護されるべき発明は、開示した特定の形態が限定ではなく例示と見做されるべきであるので、本発明は、こうした特定の形態に限定されると解釈されるべきではない。当業者は、本発明の精神から逸脱することなく、種々の変形例や変更例を形成し得よう。
【国際公開パンフレット】
2004525660.tif 000002
2004525660.tif 000003
2004525660.tif 000004
2004525660.tif 000005
2004525660.tif 000006
2004525660.tif 000007
2004525660.tif 000008
2004525660.tif 000009
2004525660.tif 000010
2004525660.tif 000011
2004525660.tif 000012
2004525660.tif 000013
2004525660.tif 000014
2004525660.tif 000015
2004525660.tif 000016
2004525660.tif 000017
2004525660.tif 000018
2004525660.tif 000019
2004525660.tif 000020
2004525660.tif 000021
2004525660.tif 000022
2004525660.tif 000023
2004525660.tif 000024
2004525660.tif 000025
2004525660.tif 000026
2004525660.tif 000027
2004525660.tif 000028
2004525660.tif 000029
2004525660.tif 000030
2004525660.tif 000031
2004525660.tif 000032
2004525660.tif 000033
2004525660.tif 000034
【国際公開パンフレット（コレクトバージョン）】
2004525660.tif 000035
【国際公開パンフレット（コレクトバージョン）】
2004525660.tif 000036
【国際調査報告】
2004525660.tif 000037